Brevet FR2864765A1 — publié le 20050708

La présente invention a pour objet une composition de maquillage comprenant des particules solides et des matières colorantes particulières. L'invention a également pour objet un procédé de maquillage de la peau ou des lèvres d'être humain comprenant l'application de la composition sur la peau ou les lèvres. La composition de maquillage peut être un produit de maquillage de la peau, tel qu'un produit du teint (notamment fond de teint), un fard à paupières, un fard à joue, un eye-liner, un produit anticernes, un produit de maquillage du corps, un produit de maquillage des lèvres. De préférence, la composition est une composi- tion de maquillage de la peau, en particulier un fond de teint, un fard à paupières, un fard à joues. Plus spécialement, l'invention porte sur une composition de maquillage du teint, notamment un fond de teint, et sur une composition de fard à paupières. Les produits de maquillage comme les fards à paupières comprennent générale-ment une phase pulvérulente contenant notamment des charges et des pigments. Or certaines charges comme le talc, de part leur opacité à la lumière, ont tendance à diminuer la saturation de la couleur des pigments présents dans la composition et il en résulte que le maquillage obtenu présente une couleur apparente moins vive que la couleur des matières colorantes seules. L'atténuation de la cou-leur du maquillage est notamment bien perceptible pour des fards à paupières sous forme de poudres (poudres libres ou poudres compactes) dont la teneur en charges est élevée, par exemple d'au moins 50 % en poids. II est aussi connu l'emploi comme matière colorante de particules réfléchissantes comme les particules de verre enrobées de métal comme décrit dans la demande EP-A-1082952 ou bien encore des pigments goniochromatiques à structure multicouches interférentielles ou à structure cristaux liquides comme décrites dans la demande EP-A-953330. Ces matières colorantes produisent des effets optiques colorés originaux, intenses, et différents de ceux obtenus avec les pigments clas- siques comme les oxydes de fer ou le dioxyde de titane. Or si ces matières colorantes originales sont formulées avec des charges opaques telles que le talc, en particulier lorsqu'elles sont présentes en quantité importante, ces charges opaques vont atténuer l'effet coloré original du produit et le maquillage obtenu pré-sente alors un effet coloré diminué. Ainsi, l'intensité des effets optiques des matiè- res colorantes est masquée par l'opacité de ces charges. Il faut alors introduire une grande quantité de matières colorantes pour que les effets colorés (effet optiques) recherchés soient bien visibles. Pour les produits de maquillage se présentant sous une forme différente de celle d'une poudre, comme par exemple une crème, un gel, un produit coulé, qu'il soit notamment anhydre ou aqueux, les matières pulvérulentes ne peuvent être intro- duites généralement que jusqu'à un taux de 30 % en poids. Aussi, lorsque ces compositions comprennent des charges opaques comme le talc, il n'est pas possi- ble d'introduire de grande quantité de matière colorantes à effet optique telles que celles citées précédemment, limitant ainsi la possibilité d'obtenir un maquillage présentant un effet coloré intense. Le but de la présente invention est donc de disposer d'une composition de maquillage contenant des matières colorantes et présentant un effet coloré peu atténué par rapport à l'effet coloré des matières colorantes seules. Les inventeurs ont découvert qu'une telle composition est obtenue en utilisant des 10 matières colorantes spécifiques, associées à un liant liquide et à des particules solides particuliers. De façon plus précise, l'invention a pour objet une composition de maquillage comprenant des particules solides d'un matériau ayant un indice de réfraction al- tant de 1,2 à 1,45, un liant liquide ayant un indice de réfraction allant de 1,2 à 1,6, et une matière colorante choisie parmi les particules réfléchissantes différentes des particules réfléchissantes comprenant un substrat de mica, les agents de coloration goniochromatiques, les agents de coloration photochromes, les agents fluorescents, et leurs mélanges. L'invention a également pour objet un procédé cosmétique de maquillage de la peau ou des lèvres comprenant l'application sur la peau ou sur les lèvres d'une composition telle que définie précédemment. Le procédé est de préférence destiné à la peau. La composition selon l'invention permet d'obtenir un maquillage présentant un effet coloré intense, peu diminué par rapport à l'effet coloré des matières colorantes seules. En particulier, le choix sélectif des particules solides et du liant liquide per-met de "booster" l'effet coloré (effet optique) des matières colorantes spécifiques utilisées, procurant ainsi un maquillage intense, éclatant. La composition selon l'invention comprend des particules solides d'un matériau ayant un indice de réfraction allant de 1,2 à 1,45 (notamment de 1,2 à 1,43). De préférence, l'indice de réfraction de ces particules va de 1,25 à 1,45 (notamment de 1,25 à 1,43), de préférence va de 1,3 à 1,45 (notamment de 1,3 à 1,43), préférentiellement va de 1,35 à 1,45 (notamment de 1,35 à 1,43), plus préférentielle-ment va de 1,38 à 1,45 (notamment va de 1,38 à 1,43), et encore plus préférentiellement va de 1, 40 à 1,45 (notamment va de 1,40 à 1,43). On entend par particules solides des particules de matériau étant à l'état solide (donc non liquide) à la température ambiante (25 C). L'indice de réfraction d'une particule solide est déterminée en effectuant un mélange de ladite particule solide en une teneur allant d'environ 1 % à 10 % en poids du poids total du mélange avec un milieu liquide comprenant une huile ou un solvant ou un mélange d'huiles ou de solvants choisi(e) de telle sorte que le mélange particules + milieu liquide soit transparent, c'est à dire que ce mélange soumis à un rayonnement dans la gamme de longueur d'onde 400-700 nm à l'aide d'un spectrophotomètre présente une transmission directe est égale à 100 %. L'indice de réfraction de la particule est alors égal à l'indice de réfraction du milieu 10 permettant d'obtenir une transmission directe égale à 100 %. Si le milieu liquide contient une seule huile ou un seul solvant, l'indice de réfraction de la particule solide est égal à l'indice de réfraction de l'huile ou du solvant. Si le milieu liquide contient un mélange d'huiles ou de solvants, l'indice de réfraction est calculé en fonction de la proportion volumique de chaque huile ou solvant dans le milieu liquide pondéré par leur indice de réfraction. On peut par exemple utiliser un mélange d'éthanol (qui a un indice de réfraction égal à 1,36) et d'alcool phénylique (qui a un indice de réfraction égal à 1,529). La détermination de l'indice de réfraction est faite à la température ambiante (25 C). Les particules solides en matériau ayant un indice de réfraction allant de 1,2 à 1,45 peuvent être des particules d'organopolysiloxane réticulé élastomère, des particules de silice ayant un indice de réfraction allant de 1,2 à 1,45, des particules de polytétrafluoroéthylène. De préférence, ces particules sont choisies parmi les particu- les d'organopolysiloxane réticulé élastomère. Par organopolysiloxane élastomère on entend un organopolysiloxane souple, déformable ayant des propriétés viscoélastiques et notamment la consistance d'une éponge ou d'une sphère souple. Son module d'élasticité est tel que ce ma- tériau résiste à la déformation et possède une capacité limitée à l'extension et à la contraction. Ce matériau est capable de retrouver sa forme originelle suite à un étirement. L'organopolysiloxane réticulé élastomère peut être obtenu par réaction d'addition réticulation de diorganopolysiloxane contenant au moins un hydrogène lié au silicium et de diorganopolysiloxane ayant des groupements à insaturation éthylénique liés au silicium, notamment en présence de catalyseur platine; ou par réaction de condensation réticulation déhydrogénation entre un diorganopolysiloxane à terminaisons hydroxyle et un diorganopolysiloxane contenant au moins un hydro- gène lié au silicium, notamment en présence d'un organoétain; ou par réaction de condensation réticulation d'un diorganopolysiloxane à terminaisons hydroxyle et d'un organopolysilane hydrolysable; ou par réticulation thermique d'oranopolysiloxane, notamment en présence de catalyseur organopéroxyde; ou par réticula- tion d'organopolysiloxane par radiations de haute énergie telles que rayons gamma, rayons ultraviolet, faisceau électronique. De préférence, l'organopolysiloxane réticulé élastomère est obtenu par réaction d'addition réticulation (A) de diorganopolysiloxane contenant au moins deux hydrogènes liés chacun à un silicium, et (B) de diorganopolysiloxane ayant au moins deux groupements à insaturation éthylénique liés au silicium, notamment en présence (C) de catalyseur platine, comme par exemple décrit dans la demande EPA-295886. En particulier, l'organopolysiloxane peut être obtenu par réaction de diméthylpolysiloxane à terminaisons diméthylvinylsiloxy et de méthylhydrogénopolysiloxane à terminaisons triméthylsiloxy, en présence de catalyseur platine. Le composé (A) est le réactif de base pour la formation d'organopolysiloxane élastomère et la réticulation s'effectue par réaction d'addition du composé (A) avec le composé (B) en présence du catalyseur (C). Le composé (A) est en particulier un organopolysiloxane ayant au moins 2 atomes d'hydrogène liés à des atomes de silicium distincts dans chaque molécule. Le composé (A) peut présenter toute structure moléculaire, notamment une structure chaîne linéaire ou chaîne ramifiée ou une structure cyclique. Le composé (A) peut avoir une viscosité à 25 C allant de 1 à 50 000 centistokes, notamment pour être bien miscible avec le composé (B). Les groupes organiques liés aux atomes de silicium du composé (A) peuvent être des groupes alkyles tels que méthyl, éthyl, propyl, butyl, octyl; des groupes alky- les substitués tels que 2-phényléthyl, 2-phénylpropyl, 3,3,3- trifluoropropyl; des groupes aryles tels que phényl, tolyl, xylyl; des groupes aryles substitués tels que phényléthyl; et des groupes hydrocarbonés monovalents substitués tels qu'un groupe époxy, un groupe ester carboxylate, ou un groupe mercapto. Le composé (A) peut ainsi être choisi parmi les méthylhydrogénopolysiloxanes à terminaisons triméthylsiloxy, les copolymères diméthylsiloxaneméthylhydrogénosiloxane à terminaisons triméthylsiloxy, les copolymères cycliques diméthylsiloxaneméthylhydrogénosiloxane. Le composé (B) est avantageusement un diorganopolysiloxane ayant au moins deux groupes alkényles inférieurs (par exemple en C2-C4) ; le groupe alkényle inférieur peut être choisi parmi les groupes vinyl, allyl, et propényl. Ces groupements alkényles inférieurs peuvent être situés en toute position de la molécule or- ganopolysiloxane mais sont de préférence situés aux extrémités de la molécule organopolysiloxane. L'organopolysiloxane (B) peut avoir une structure à chaîne ramifiée, à chaîne linéaire, cyclique ou en réseau mais la structure en chaîne linéaire est préférée. Le composé (B) peut avoir une viscosité allant de l'état liquide à l'état de gomme. De préférence, le composé (B) a une viscosité d'au moins 100 centistokes à 25 C. Outre les groupes alkényle précités, les autres groupes organiques liés aux atomes de silicium dans le composé (B) peuvent être des groupes alkyles tels que méthyl, éthyl, propyl, butyl ou octyl; des groupes alkyles substitués tels que 2-phényléthyl, 2-phénylpropyl ou 3,3,3trifluoropropyl; des groupes aryles tels que phényl, tolyl ou xylyl; des groupes aryles substitués tels que phényléthyl; et des groupes hydrocarbonés monovalents substitués tels qu'un groupe époxy, un groupe ester carboxylate, ou un groupe mercapto. Les organopolysiloxanes (B) peuvent être choisis parmi les méthylvinylpolysiloxanes, les copolymères méthylvinylsiloxanediméthylsiloxane, les diméthylpolysiloxanes à terminaisons diméthylvinylsiloxy, les copolymères diméthylsiloxaneméthylphénylsiloxane à terminaisons diméthylvinylsiloxy, les copolymères diméthylsiloxane-diphénylsiloxane-méthylvinylsiloxane à terminaisons diméthylvinylsiloxy, les copolymères diméthylsiloxane-méthylvinylsiloxane à terminaisons trimé- thylsiloxy, les copolymères diméthylsiloxane-méthylphénylsiloxane- méthylvinylsiloxane à terminaisons triméthylsiloxy, les méthyl(3,3,3- trifluoropropyl)polysiloxane à terminaisons diméthylvinylsiloxy, et les copolymères diméthylsiloxane-méthyl(3,3,3-trifluoropropyl)siloxane à terminaisons diméthylvinylsiloxy. En particulier, l'organopolysiloxane élastomère peut être obtenu par réaction de diméthylpolysiloxane à terminaisons diméthylvinylsiloxy et de méthylhydrogénopo-30 lysiloxane à terminaisons triméthylsiloxy, en présence de catalyseur platine. Avantageusement, la somme du nombre de groupements éthyléniques par molécule du composé (B) et du nombre d'atomes d'hydrogène liés à des atomes de silicium par molécule du composé (A) est d'au moins 5. Il est avantageux que le composé (A) soit ajouté en une quantité telle que le rapport moléculaire entre la quantité totale d'atomes d'hydrogène liés à des atomes de silicium dans le composé (A) et la quantité totale de tous les groupements à insaturation éthylénique dans le composé (B) soit compris dans la gamme de 1,5/1 à 20/1. Le composé (C) est le catalyseur de la réaction de réticulation, et est notamment l'acide chloroplatinique, les complexes acide chloroplatiniqueoléfine, les com- plexes acide chloroplatinique-alkenylsiloxane, les complexes acide chloroplatinique-dicétone, le platine noir, et le platine sur support. Le catalyseur (C) est de préférence ajouté de 0,1 à 1000 parts en poids, mieux de 5 1 à 100 parts en poids, en tant que métal platine propre pour 1000 parts en poids de la quantité totale des composés (A) et (B). L'élastomère est avantageusement un élastomère non-émulsionnant. Le terme "non émulsionnant" défini des élastomères organopolysiloxane ne contenant pas de motifs polyoxyalkylène (notamment polyoxyéthylène ou polyoxypropylène). Les particules d'organopolysiloxane réticulés élastomères peuvent être véhiculées sous forme de gel constitué d'un organopolysiloxane élastomérique inclus dans au moins une huile hydrocarbonée et/ou une huile siliconée. Dans ces gels, les parti-cules d'organopolysiloxanes sont souvent des particules non-sphériques. Les particules d'organopolysiloxane réticulés élastomères peuvent également se présenter sous forme de poudre, notamment sous forme de poudre sphérique. Des élastomères non-émulsionnants sont notamment décrits dans les brevets US4970252, US4987169, US 5412004, US5654362, US5760116, dans la de-mande JP-A-61-194009. Comme élastomères non-émulsionnants, on peut utiliser ceux vendus sous les dénominations "KSG-6", "KSG-15", "KSG-16", "KSG-18", "KSG-31", "KSG- 32", "KSG-33", "KSG-41 ", "KSG-42", "KSG-43", "KSG-44" par la société Shin Etsu, "DC 9040", "DC9041", "DC 9509", "DC9505", "DC 9506" par la société Dow Corning, "GRANSIL" par la société Grant Industries, "SFE 839" par la société General Electric. Les particules d'organopolysiloxane réticulé élastomère peuvent se présenter également sous forme de poudre d'organopolysiloxane réticulé élastomère enrobée de résine de silicone, notamment de résine silsesquioxane, comme décrit par exemple dans le brevet US5538793. De tels élastomère sont vendus sous les dé- nomination "KSP-100", "KSP-101", "KSP-102", "KSP-103", KSP-104", "KSP- 105" par la société Shin Etsu. D'autres organopolysiloxane réticulé élastomère sous forme de poudres peuvent être des poudres de silicone hybride fonctionnalisé par des groupes fluoroalkyle, notamment vendues sous la dénomination "KSP-200" par la société Shin Etsu; des poudres de silicones hybride fonctionnalisé par des groupes phényl, notamment vendues sous la dénomination "KSP-300" par la société Shin Etsu. Les particules d'organopolysiloxane élastomère peuvent avoir une dureté JIS-A inférieure ou égale à 80 (notamment allant de 5 à 80), et de préférence inférieure ou égale à 65 (notamment allant de 5 à 65). La dureté JIS-A est mesurée selon la méthode JIS K 6301 (1995) établie par le Japanese Industrial Standards Comittee. En particulier, les particules d'organopolysiloxane élastomérique (en matière active) peuvent avoir une taille moyenne allant de 0,1 à 500 pm, de préférence de 3 à 200 pm et mieux de 10 et 20 pm. Ces particules peuvent être de forme sphérique, plate ou amorphe, et de préférence de forme sphérique. Selon un mode particulier de réalisation de l'invention, les particules d'organopolysiloxane réticulé élastomère utilisées peuvent se présenter sous la forme d'une dispersion aqueuse, telle que décrite dans la demande JP-A-10/175816 ou le brevet US 5928660. Selon cette demande, l'organopolysiloxane réticulé élastomère est obtenu par réaction d'addition et de réticulation, en présence d'un catalyseur en particulier du type platine, d'au moins: - (a) un organopolysiloxane (i) ayant au moins deux groupes vinyliques en position a-w de la chaîne siliconée par molécule; et - (b) un organosiloxane (ii) ayant au moins un atome d'hydrogène lié à un atome 20 de silicium par molécule. La dispersion aqueuse peut être notamment obtenue comme suit: - (a) mélange d'un organopolysiloxane (i) ayant au moins deux groupes vinyliques en position a-w de la chaîne siliconée par molécule et d'un organosiloxane (ii) ayant au moins un atome d'hydrogène lié à un atome de silicium par molécule; - (b) ajout d'un catalyseur, en particulier de type platine; (b) ajout d'une phase aqueuse contenant un émulsifiant pour former une émulsion, - (c) polymérisation de l'organopolysiloxane (i) et de l'organosiloxane (ii) en émul-30 sion en présence d'un catalyseur de platine. En particulier, l'organopolysiloxane (i) est choisi parmi les n a-wdiméthylvinyl polydiméthylsiloxanes. L'émulsionnant peut être choisis parmi les tensioactifs non ioniques, cationiques ou anioniques de HLB 8, de préférence choisi parmi les tensioactifs non ioniques. La proportion de tensioactifs est de préférence de 0,1 à 20 parties en poids pour 100 parties en poids de la composition d'organopolysiloxane élastomérique, et 40 mieux, de 0,5 à 10 parties en poids (cf. description du document JP-A-10/175816). Après l'étape (c), il est possible de sécher les particules obtenues, pour en évaporer toute ou partie de l'eau piégée. Comme particules d'organopolysiloxane en dispersion dans l'eau, on peut utiliser celles commercialisées sous les noms BY 29-122 et BY 29-119 par la société Dow-Corning. Les particules solides ayant un indice de réfraction allant de 1,2 à 1,45 peuvent être aussi choisies parmi les particules de silice ayant ledit indice de réfraction. Comme silice, on peut utiliser celles vendues sous les dénomination "SUNSPHERE H-51" par la société ASAHI GLASS, "SILICA SHELLS" par la so- ciété KOBO. Les particules solides ayant un indice de réfraction allant de 1,2 à 1,45 peuvent également être choisies parmi les particules de polyméthylsilsesquioxane telles que celles décrites dans la demande EP-A293795 et notamment vendues sous la dénomination "TOSPEARL 120 A", "TOSPEARL 145 A" , "TOSPEARL 2000 B" par la société GE TOSHIBA SILICONES. Les particules solides ayant un indice de réfraction allant de 1,2 à 1,45 peuvent être présentes dans la composition selon l'invention en une teneur allant de 5 % à 80 % en poids, par rapport au poids total de la composition, de préférence allant de 10 % à 70 % en poids, de préférence allant de 10 % à 60 % en poids, préférentiellement allant de 10 % à 50 % en poids, plus préférentiellement allant de 15 % à 50 % en poids, plus préférentiellement allant de 20 % à 45 % en poids, et encore plus préférentiellement allant de 20 % à 40 % en poids. Le liant liquide présent dans la composition selon l'invention est un liquide ayant un indice de réfraction allant de 1,2 à 1,6, de préférence allant de 1,2 à 1,5, préférentiellement allant de 1,25 à 1,45, et plus préférentiellement allant de 1,3 à 1,45. Le liant liquide peut être choisi parmi l'eau, les solvants organiques miscibles à l'eau, les huiles, et leurs mélanges; et de préférence choisi parmi l'eau et les solvants organiques miscibles à l'eau, et leurs mélanges. L'eau peut être une eau florale telle que l'eau de bleuet et/ou une eau minérale 35 telle que l'eau de VITTEL, l'eau de LUCAS ou l'eau de LA ROCHE POSAY et/ou une eau thermale. La composition peut comprendre de l'eau en une teneur allant de 5 % à 30 % en poids, par rapport au poids total de la composition, de préférence allant de 10 % à 25 % en poids, préférentiellement allant de 15 % à 25 % en poids, et plus préférentiellement allant de 20 % à 25 % en poids. Les solvants organiques miscibles à l'eau à la température ambiante (25 C) peu-vent être par exemple les monoalcools ayant de 2 à 6 atomes de carbone tels que l'éthanol, l'isopropanol; les polyols ayant notamment de 2 à 20 atomes de carbones, de préférence ayant de 2 à 10 atomes de carbone, et préférentiellement ayant de 2 à 6 atomes de carbones, tels que la glycérine, le propylène glycol, le butylène glycol, le pentylène glycol, l'hexylène glycol, le dipropylène glycol, le diéthylène glycol; les éthers de glycol (ayant notamment de 3 à 16 atomes de carbone) tels que les alkyl(C1-C4)éther de mono, di- ou tripropylène glycol, les alkyl(C1-C4)éthers de 10 mono, di- ou triéthylène glycol; et leurs mélanges. La composition selon l'invention peut comprendre un solvant organique miscible à l'eau, notamment un polyol, en une teneur allant de 1 % à 20 % en poids, par rap- port au poids total de la composition, et de préférence allant de 3 % à 15 % en poids. Les huiles peuvent être choisies parmi les huiles hydrocarbonées, les huiles siliconées, les huiles fluorées, et leurs mélanges. L'huile peut être notamment choi-20 sies parmi les huiles volatiles. Par huile hydrocarbonée, on entend une huile formée essentiellement, voire constituée, d'atomes de carbone et d'hydrogène, et éventuellement d'atomes d'oxygène, d'azote, et ne contenant pas d'atome de silicium ou de fluor. Elle peut contenir des groupes alcool, ester, éther, acide carboxylique, amine et/ou amide. Par "huile volatile", on entend tout milieu non aqueux non miscible à l'eau susceptible de s'évaporer de la peau ou des lèvres, en moins d'une heure, et notamment les huiles ayant une pression de vapeur, à température ambiante et pression at- mosphérique allant de 10-3 à 300 mm de Hg (0,13 Pa à 40 000 Pa). Les huiles hydrocarbonées peuvent être par exemple l'huile de paraffine ou de vaseline, l'huile de vison, de tortue, de soja, le squalane, le perhydrosqualène, l'huile d'amande douce, de calophyllum, de palme, de pépins de raisin, de sésame, de maïs, de polyisobutylène hydrogéné (parléam), d'arara, de colza, de tournesol, de coton, d'abricot, de ricin, d'avocat, de jojoba, d'olive ou de germes de céréales; les esters d'acide lanolique, d'acide oléique, d'acide laurique, d'acide stéarique les esters gras tels que le myristate d'isopropyle, le palmitate d'isopropyle, le stéarate de butyle, le laurate d'hexyle, l'adipate de diisopropyle, l'isononate d'isono- nyle, le palmitate de 2-éthyl-hexyle, le laurate de 2-hexyl-décyle, le palmitate de 2-octyl-décyle, le myristate ou le lactate de 2-octyl- dodécyle, le succinate de 2-diéthyl-hexyle, le malate de diisostéaryle, le triisostéarate de glycérine ou de diglycérine; les acides gras supérieurs tels que l'acide myristique, l'acide palmitique, l'acide stéarique, l'acide béhénique, l'acide oléique, l'acide linoléique, l'acide linolénique ou l'acide isostéarique; les alcools gras supérieurs tels que le cétanol ou l'alcool oléique, l'alcool linoléique ou linolénique, l'alcool isostéarique ou l'octyl dodécanol; Les huiles siliconées peuvent être par exemple les polydiméthylsiloxanes (PDMS), éventuellement phénylées telles que les phényltriméthicones ou éventuellement substitués par des groupements aliphatiques et/ou aromatiques, éventuellement fluorés, ou par des groupements fonctionnels tels que des groupements hy- droxyle, thiol et/ou amine; les polysiloxanes modifiés par des acides gras, des alcools gras ou des polyoxyalkylènes, les silicones fluorées. Avantageusement, on peut utiliser une ou plusieurs huiles volatiles à température ambiante. Elles peuvent être hydrocarbonées ou siliconées et comporter éventuel- lement des groupements alkyle ou alkoxy, pendants ou en bout de chaîne siliconée. Comme huile volatile utilisable dans l'invention, on peut citer les silicones linéaires ou cycliques ayant de 2 à 7 atomes de silicium, ces silicones comportant éventuel- lement des groupes alkyle ou alkoxy ayant de 1 à 10 atomes de carbone notamment l'octaméthylcyclotétrasiloxane, le décaméthylcyclopentasiloxane, l'hexadécaméthylcyclohexasiloxane, l'heptaméthylhexyltrisiloxane et l'heptaméthyloctyltrisiloxane, ainsi que les isoparaffines en C8-C16 telles que les ISOPARs , les PERMETYLs et notamment l'isododécane. Le liant liquide de la composition peut être présent dans la composition selon l'invention en une teneur allant de 5 % à 60 % en poids, par rapport au poids total de la composition, de préférence allant de 5 % à 50 % en poids, de préférence allant de 5 % à 45 % en poids, préférentiellement allant de 10 % à 40 % en poids, et plus préférentiellement allant de 15 % à 35 % en poids. La matière colorante présente dans la composition est choisie parmi les particules réfléchissantes différentes des particules réfléchissantes comprenant un substrat de mica, les agents de coloration goniochromatiques, les agents de coloration photochromes, les agents fluorescents, et leurs mélanges. La composition peut comprendre comme matière colorante des particules réfléchissantes différentes des particules réfléchissantes comprenant un substrat de mica. Les particules réfléchissantes peuvent être choisies parmi: - les particules à substrat naturel ou synthétique enrobé au moins partiellement par au moins une couche d'au moins un métal, - les particules à substrat synthétique, différent du mica, enrobé au moins partiellement par au moins une couche d'au moins un composé métallique et notamment d'un oxyde métallique, - les particules formées d'un empilement d'au moins deux couches de matériaux à 5 indices de réfraction différents, l'une au moins de ces couches pouvant être un polymère, et - les particules métalliques; - et leurs mélanges. Par particules réfléchissantes , on désigne au sens de la présente invention des particules dont la taille, la structure, notamment l'épaisseur de la ou des couches qui la constituent et leur natures physique et chimique, et l'état de surface, leur permettent de réfléchir la lumière incidente avec une intensité suffisante pour pouvoir créer à la surface de la composition revendiquée, lorsque cette dernière est appliquée sur le support à maquiller, des points de brillance visibles à l'oeil nu, c'est-à-dire des points plus lumineux qui contrastent avec leur environnement en semblant briller. Les particules réfléchissantes peuvent troubler la perception visuelle de la courbure du support maquillé, en tendant à empêcher une focalisation visuelle durable, les points de brillance étant susceptibles d'apparaître ou de disparaître de manière aléatoire lorsque le support maquillé et l'observateur sont animés. Les particules réfléchissantes utilisées doivent être compatibles avec une utilisation en cosmétique et doivent pouvoir subsister dans la composition, et notamment ne pas se dissoudre, ou en tout cas ne pas se dissoudre entièrement, dans celle-ci. Les particules réfléchissantes ont avantageusement une taille compatible avec la manifestation d'une réflexion spéculaire de la lumière visible (400-700 nm), d'intensité suffisante pour créer un point de brillance. Cette taille est susceptible de varier selon la nature chimique des particules, leur forme et leur pouvoir de réflexion spéculaire de la lumière visible. Parmi les particules réfléchissantes utilisables dans l'invention, certaines peuvent présenter un écart relatif A, défini par la formule A= [L*sc, L*scE] I L*SCE, supérieur ou égal à 0,25. Par comparaison, certaines nacres qui ne conviennent pas en tant que particules réfléchissantes présentent un coefficient A inférieur à 0,25. Dans la formule ci-dessus, L*sci désigne la clarté L* mesurée à l'aire d'un spectrocolorimètre de marque MINOLTA et de référence CM-2002, dans un mode dit composante spéculaire incluse , et L*scE, la clarté L* mesurée à l'aide du même appareil, dans un mode dit composante spéculaire exclue . Pour effectuer les mesures, on réalise une dispersion à 5 % en poids des particules à tester dans un vernis à ongles transparent de composition classique (essentiellement de la nitrocellulose, une résine et un plastifiant) et l'on étale à l'état fluide une couche de 300 pm d'épaisseur de la composition ainsi formée sur le fond noir d'une carte de contraste. On utilise la fonction SCIISCE du spectrocolorimètre avec la géométrie d/8 pour 5 mesurer L*sci et L*scE. A titre d'exemple, on a mesuré pour des particules réfléchissantes de marque REFLECKS , commercialisées par la société ENGELHARD, comportant un substrat de verre enrobé d'oxyde de fer brun, un écart relatif A supérieur à 0,7. Les particules réfléchissantes peuvent présenter des formes variées. Ces particules peuvent être notamment en forme de plaquettes ou globulaires, en particulier sphériques. Par l'expression en forme de plaquette , on désigne des particules dont le rapport de la plus grande dimension à l'épaisseur est supérieur ou égal à 5, voire 10 ou mieux 20. L'épaisseur des particules en forme de plaquettes est par exemple comprise entre environ 0,5 pm et environ 5 pm. Les particules présentant une surface extérieure sensiblement plane conviennent tout particulièrement, car elles peuvent plus facilement donner naissance, si leur taille, leur structure et leur état de surface le permet, à une réflexion spéculaire intense. On parle d'effet miroir. Pour de telles particules notamment, c'est essentiellement la lumière renvoyée par réflexion dans une direction faisant, avec la normale à la surface réfléchissante, le même angle que celui que fait la lumière incidente avec cette normale, qui permet à ces particules d'apparaître comme des points de brillance, et non la lumière diffusée dans les autres directions. II peut être souhaitable que les particules réfléchissantes soient non diffusantes et non mates. Il peut être souhaitable également que les particules réfléchissantes n'altèrent pas 30 de manière sensible la coloration de la composition cosmétique. A cet égard, les particules réfléchissantes qui permettent une réflexion métallique de la lumière incidente conviennent tout particulièrement. C'est le cas notamment lorsque les particules réfléchissantes permettent quelque soit leur forme, une réflexion sur une couche d'un métal, par exemple de l'argent. De telles particules s'avèrent relativement neutres vis-à-vis de la couleur de la composition. Des particules réfléchissantes utilisables dans l'invention, à reflet métallique ou blanc, peuvent par exemple réfléchir la lumière dans toutes les composantes du visible sans absorber de manière significative une ou plusieurs longueurs d'ondes. La réflectance spectrale de ces particules réfléchissantes peut par exemple être supérieure à 70 % dans l'intervalle 400-700 nm, et mieux d'au moins 80 %, voire 90 % ou encore 95 %. La lumière réfléchie par les particules réfléchissantes peut être non iridescente, notamment dans le cas d'un reflet métallique. Les particules réfléchissantes quelque soit leur forme, peuvent présenter une structure multicouche ou non et, dans le cas d'une structure multicouche, par exemple au moins une couche d'épaisseur uniforme, notamment d'un matériau réfléchissant. Lorsque les particules réfléchissantes présentent une structure multicouche, celles-ci peuvent par exemple comporter un substrat naturel ou synthétique, notamment un substrat synthétique au moins partiellement enrobé par au moins une couche d'un matériau réfléchissant. Quelle que soit la forme des particules réfléchissantes, le substrat peut, lorsqu'il est synthétique, être réalisé avec une forme favorisant la formation d'une surface réfléchissante après revêtement, notamment après dépôt d'une couche de matériau réfléchissant. Le substrat peut, par exemple, présenter une surface plane et la couche de matériau réfléchissant une épaisseur sensiblement uniforme. Le substrat peut être monomatière ou multimatériaux, plein ou creux. Le substrat peut être organique ou inorganique. Le substrat peut être naturel mais de préférence on utilise un substrat synthétique, pour la raison indiquée ci-dessus. Le substrat peut être choisi par les verres, les céramiques, le graphite, les oxydes métalliques, les alumines, les silices, les silicates, notamment les aluminosilicates et les borosilicates et le mica synthétique, cette liste n'étant pas limitative. Le matériau réfléchissant peut comporter une couche de métal ou d'un composé métallique tel qu'un oxyde métallique. La couche de métal ou de composé métallique peut enrober ou non en totalité le substrat et la couche de métal peut être au moins partiellement recouverte par une couche d'un autre matériau, par exemple un matériau transparent. II peut être préférable que la couche de métal ou de composé métallique enrobe en totalité, directement ou indirectement, c'est-à-dire avec interposition d'au moins une couche intermédiaire, métallique ou non, le substrat. Le métal peut être choisi par exemple parmi Ag, Au, Cu, Al, Ni, Sn, Mg, Cr, Mo, Ti, Pt, Va, Rb, W, Zn, Ge, Te, Se et leurs alliages. Ag, Au, AI, Zn, Ni, Mo, Cr, Cu et leurs alliages (par exemple les bronzes et les laitons) sont des métaux préférés. Dans le cas notamment de particules à substrat enrobé d'argent ou d'or, la couche métallique peut être présente à une teneur représentant par exemple de 0,1 à 50 % du poids total des particules, voire entre 1 et 20 %. Des particules de verre recouvertes d'une couche métallique peuvent avoir une dimension allant par exemple de 10 pm à 300 pm, et mieux de 25 pm à 150 pm. Dans le cas où ces particules sont en forme de plaquettes, l'épaisseur peut être comprise par exemple entre environ 0,1 pm et environ 25 pm, de préférence d'environ 0,5 pm à environ 10 pm et mieux d'environ 0,5 pm à environ 5 pm. Dans le cas où ces particules se trouvent sous forme de sphères, elles peuvent avoir une dimension allant par exemple d'environ 10 à 100 pm. Des particules de verre recouvertes d'une couche métallique sont décrites notamment dans les documents JP-A-09188830, JP-A-10158450, JP-A-10158541, J P-A-07258460, J P-A-05017710, J P-A-2001-011340, J P-A-2002-138010, JPA-2001-323217, JP-A-2001-207129. Toujours à titre d'exemple de particules réfléchissantes comportant un substrat minéral enrobé d'une couche de métal, on peut citer encore les particules comportant un substrat de borosilicate enrobé d'argent. Des particules à substrat de verre revêtu d'argent, en forme de plaquettes, sont vendues sous la dénomination MICROGLASS METASHINE REFSX 2025 PS par la société NIPPON SHEET GLASS. Des particules à substrat de verre revêtu d'alliage nickel/chrome/molybdène sont vendues sous la dénomination CRYSTAL STAR GF 550, GF 2525 par cette même société. Les particules réfléchissantes quelque soit leur forme, peuvent également être choisies parmi les particules à substrat synthétique enrobé au moins partiellement d'au moins une couche d'au moins un composé métallique, notamment un oxyde métallique, choisi par exemple parmi les oxydes de titane, notamment TiO2, de fer notamment Fe203, d'étain, de chrome, le sulfate de baryum et les composés suivants: MgF2, CrF3, ZnS, ZnSe, SiO2, AI203, MgO, Y203, SeO3, SiO, HfO2, ZrO2, CeO2, Nb205, Ta2O5, MoS2 et leurs mélanges ou alliages. Des particules de verre recouvertes d'une couche d'oxyde métallique sont décrites notamment dans les documents JP-A-2001-207129, JP-A-2001-323217, US 3331699, US 5436077, EP-A-912640, WO 02/090448. A titre d'exemple de telles particules, on peut citer par exemple les particules comportant un substrat de mica synthétique revêtu de dioxyde de titane, ou les particules de verre enrobé soit d'oxyde de fer brun, soit d'oxyde de titane, d'oxyde d'étain ou d'un de leurs mélanges comme celles vendues sous la marque REFLECKS par la société ENGELHARD, ou "METASHINE 1080 R", "METASHINE MC 1120 RY", "METASHINE MC 1020 RS" par la société NIPPON SHEET GLASS. Les particules réfléchissantes peuvent encore être choisies parmi les particules formées d'un empilement d'au moins deux couches à indices de réfraction 40 différents. Ces couches peuvent être de nature polymérique ou métallique et notamment inclure au moins une couche polymérique. Ainsi, les particules réfléchissantes peuvent être des particules dérivant d'un film polymérique multicouche. De telles particules sont notamment décrites dans WO 99/36477, US 6 299 979 et US 6 387 498. A titre illustratif des matériaux pouvant constituer les différentes couches de la structure multicouche, on peut citer, cette liste n'étant pas limitative: le naphthalate de polyéthylène (PEN) et ses isomères par exemple 2,6-, 1,4-, 1,5-, 2,7- et 2,3-PEN, les téréphthalates de polyalkylene, des polyimides, des polyéthérimides, des polystyrènes atactiques, des polycarbonates, des polyméthacrylates et des polyacrylates d'alkyle, du polystyrène syndiotactique (sPS), des polyalphaméthylstyrène syndiotactiques, du polydichlorostyrène syndiotactique, copolymères et mélange de ses polystyrènes, des dérivés de cellulose, des polymères polyalkylènes, des polymères fluorés, des polymères chlorés, des polysulfones, des polyéthersulfones, des polyacrylonitriles, des polyamides, des résines siliconées, des résines époxy, de l'acétate de polyvinyle, des polyéthers-amides, des résines ionomériques, des élastomères et polyuréthanes. Conviennent également des copolymères, par exemple copolymères de PEN (par exemple, copolymères de 2,6-, 1,4-, 1,5-, 2,7-, et/ou 2,3-acide naphtalène dicarboxylique ou ses esters avec (a) acide téréphtalique ou ses esters; (b) l'acide isophtalique ou ses esters; (c) acide phtalique ou ses esters; (d) des alcanes glycols; (e) des cycloalkanes glycols (par exemple le cyclohexane diméthanol diol) ; (f) des acides alcanes dicarboxyliques; et/ou (g) des acides cycloalkanes dicarboxylique, des copolymères de téréphthalates de polyalkylène et des copolymères de styrène. En outre, chaque couche individuelle peut inclure des mélanges de deux ou plusieurs polymères ou copolymères précédents. Le choix des matériaux destinés à constituer les différentes couches de la structure multicouche est bien entendu effectué de manière à conférer l'aspect réfléchissant souhaité aux particules ainsi formées. Des particules réfléchissantes comportant un empilement d'au moins deux couches de polymères sont commercialisées par la société 3M sous la dénomination MIRROR GLITTER. Ces particules comportent des couches de 2,6PEN et de polyméthacrylate de méthyle dans un rapport massique de 80/20. De telles particules sont décrites dans le brevet US 5 825 643. La brillance des particules réfléchissantes peut être encore due, en variante où additionnellement, à la réflexion de la lumière sur une couche d'un matériau de la particule présentant un indice de réfraction suffisant grand par rapport à celui du milieu d'où provient la lumière incidente. Les particules métalliques réfléchissantes peuvent être des particules de métal tel 40 que l'or, l'argent, l'aluminium, le cuivre. La composition cosmétique selon l'invention peut bien entendu comporter des particules réfléchissantes de différentes natures sans que l'on sorte du cadre de la présente invention. La matière colorante présente dans la composition selon l'invention peut être choisie parmi les agents de coloration goniochromatiques. Par agent de coloration goniochromatique , on désigne au sens de la présente invention un agent de coloration permettant d'obtenir, lorsque la composition le contenant est étalée sur un support, un trajet de couleur dans le plan a*b* de l'espace colorimétrique CIE 1976 qui correspond à une variation Dh de l'angle de la teinte h d'au moins 20 lorsque l'on fait varier l'angle d'observation par rapport à la normale entre 0 et 80 , pour un angle d'incidence de la lumière de 45 . Le trajet de couleur peut être mesuré par exemple au moyen d'un spectrogonioréflectomètre de marque INSTRUMENT SYSTEMS et de référence GON 360 GONIOMETER, après que la composition cosmétique ait été étalée à l'état fluide avec une épaisseur de 300 pm au moyen d'un étaleur automatique sur une carte de contraste de marque ERICHSEN et de référence Typ 2415, la mesure étant effectuée sur le fond noir de la carte. L'agent de coloration goniochromatique peut être choisi de manière à présenter un changement de couleur relativement important avec l'angle d'observation. L'agent de coloration goniochromatique peut être choisi par exemple parmi les structures multicouche interférentielles et les agents de coloration à cristaux liqui-25 des. Dans le cas d'une structure multicouche, celle-ci peut comporter par exemple au moins deux couches, chaque couche, indépendamment ou non de la (ou les) autre(s) couche(s), étant réalisée par exemple à partir d'au moins un matériau choisi dans le groupe constitué par les matériaux suivants: MgF2, CeF3, ZnS, ZnSe, Si, SiO2, Ge, Te, Fe2O3, Pt, Va, AI2O3, MgO, Y2O3, S2O3, SiO, HfO2, ZrO2, CeO2, Nb2O5, Ta2O5, TiO2, Ag, AI, Au, Cu, Rb, Ti, Ta, W, Zn, MoS2, cryolithe, alliages, polymères et leurs associations. Les agents goniochromatiques à structures multicouches sont notamment ceux décrits dans les documents suivants: US-A-3 438 796, EP-A-227423, US- A-5 135 812, EP-A-170439, EP-A-341002, US-A-4 930 866, US-A- 5 641 719, EP-A-472371, EP-A-395410, EP-A-753545, EP-A-768343, EP-A-571836, EP-A708154, EP-A-579091, US-A-5 411 586, US-A- 5 364 467, WO-A-97/39066, DE-A4 225 031, WO 9517479 (BASF), DE-A-196 14 637. Ils se présentent sous forme de paillettes, de couleur métallisée. Les structures multicouches utilisables dans l'invention sont par exemple les structures suivantes: AI/SiO2/AI/SiO2/AI; Cr/MgF2/AI/MgF2/Al MoS2ISiO21Al/SiO2/MoS2, Fe2O3/SiO2/AI/ SiO2/Fe2O3 Fe2O3/SiO2IFe2O3/SiO2/Fe2O3; MoS2/SiO2/mica-oxydelSiO2/MoS2; Fe2O3/SiO2/ mica-oxyde/SiO2/Fe2O3. Selon l'épaisseur des différentes couches, on obtient différentes couleurs. Ainsi, avec la structure Fe2O3/SiO2/AI/ SiO2/Fe2O3 on passe du doré-vert au gris-rouge pour des couches de SiO2 de 320 à 350 nm; du rouge au doré pour des couches de SiO2 de 380 à 400 nm; du violet au vert pour des couches de SiO2 de 410 à 420 nm; du cuivre au rouge pour des couches de SiO2 de 430 à 440 nm. Par suite la structure multicouche peut être essentiellement minérale ou organi-10 que. Selon l'épaisseur de chacune des différentes couches, on obtient différentes couleurs. Les pigments goniochromatiques à structure multicouche interférentielle selon l'invention sont notamment ceux décrits dans les documents suivants: US-A-3 438 796, EP-A-227423, US-A-5 135 812, EP-A-170439, EP-A-341002, US-A-4 930 866, US-A- 5 641 719, EP-A-472371, EP-A-395410, EP-A-753545, EP-A- 768343, EP-A-571836, EP-A-708154, EP-A-579091, US-A-5 411 586, US-A5 364 467, WO-A-97/39066, DE-A-4 225 031, WO 9517479 (BASF), DE-A-196 14 637, et leurs associations. Ils se présentent sous forme de paillettes, de couleur métallisée. De préférence, le pigment goniochromatique à structure multicouche interférentielle selon l'invention est choisi dans le groupe constitué par les pigments goniochromatiques commerciaux suivants: Infinite Colors fabriqué ou commercialisé par la société SHISEIDO, Sicopearl Fantastico fabriqué ou commercialisé par la société BASF, Colorstream fabriqué ou commercialisé par la société MERCK, Colorglitter fabriqué ou commercialisé par la société 3M, Chromaflair fabriqué ou commercialisé par la société FLEX, Xirallic et Xirona fabriqués ou commercialisés par la société MERCK et leurs mélanges. Comme agent goniochromatique à structure multicouche, on peut citer ceux vendus sous la dénomination "SICOPEARL Quant aux particules goniochromatiques à cristaux liquides susceptibles d'être mi- ses en oeuvre dans la composition selon l'invention, elles peuvent notamment être à base de polymère susceptible d'être obtenu par polymérisation d'un mélange de monomères comprenant: - a) au moins un premier monomère A de formule (I) Y1-A1-M1-A2-Y2 dans laquelle -i) Y1 et Y2, identiques ou différents, représentent un groupe polymérisable choisi parmi les groupements acrylate ou méthacrylate, un groupement époxy, un groupe isocyanate, hydroxy, vinyléther (-O-CH=CH2) ou vinylester (-CO-O-CH=CH2), et - ii) Al et A2, identiques ou différents, représentent un groupement de formule -CnH2n-, dans laquelle n est un nombre entier allant de 0 à 20 et un ou plusieurs groupes méthylène dudit groupement -CnH2n- pouvant être remplacés par un ou 5 plusieurs atomes d'oxygène, et - iii) M1 désigne un groupement de formule générale (I') -R1-X1-R2-X2-R3- X3-R4-, dans laquelle RI, R2, R3 et R4, identiques ou différents, désignent un groupement divalent choisi parmi -0-, -COO-, -CONH-, -CO-, - S-, -CH=CH-, -N=N-, -N=N(0)-, et -R2-X2-R3- ou -R2-X2- ou -R2-X2-R3-X3- pou- vant également être une liaison covalente simple, et X1,X2,X3 sont des groupements, identiques ou différents, choisis parmi les groupements 1,4- phénylène, 1,4-cyclohexylène, les groupements arylènes ou hétéroarylènes ayant un noyau aryle comprenant de 6 à 10 atomes éventuellement substitués par BI et/ou B2 et/ou B3, ledit hétéroarylène contenant de 1 à 3 hétéroatomes choisis parmi les atomes O, N et S, les groupements cycloalkylènes ayant de 3 à 10 atomes de carbones éventuellement substitués par -B1 et/ou -B2 et/ou -B3, -BI, -B2, et -B3, identiques ou différents, étant choisis parmi les groupes alkyle en C1-C20, alkoxy en CI-C20, alkylthio en C1-C20, alkyl(C1-C20) carbonyl, alkoxy(C1-C20) carbonyl, alkyl(CI-C20) thiocarbonyl, -OH, -F, -Cl, -Br, -I, -CN, -NO2, formyle, acétyle, et des groupements alkyle, alkoxy ou alkylthio ayant de 1 à 20 atomes de carbone, inter-rompus par un ou plusieurs atome(s) d'oxygène ou un ou plusieurs atome(s) de soufre ou un ou plusieurs groupe(s) ester, et - b) au moins un deuxième monomère B chiral de formule (Il) 25 VI-A'1-W1- Z-W2-A'2-V2, dans laquelle - i) V1 et V2, identiques ou différents, désignent un groupement choisi parmi un groupement acrylate ou méthacrylate, un groupement époxy, un groupement vinyléther ou vinylester, un groupement isocyanate, un alkyle en C1-C20, un alkoxy en C1-C20, un alkylthio en C1-C20, un alkoxy(C1-C20) carbonyl, un al- kyl(CI-C20)thiocarbonyle, -OH, -F, -CI, -Br, -I, -CN, -NO2, formyle, acétyle et des groupements alkyle, alkoxy ou alkylthio, ayant de 1 à 20 atomes de carbone, et interrompus par un ou plusieurs atome(s) d'oxygène ou un ou plusieurs atome(s) de soufre ou un ou plusieurs groupe(s) ester (-CO-O-), et au moins V1 ou V2 désigne un groupe polymérisable choisi parmi les groupements acrylate ou méthacrylate, un groupement époxy, un groupe isocyanate, hydroxy, vinyléther (-O-CH=CH2) ou vinylester (-CO-O- CH=CH2), - ii) A'l et A'2, identiques ou différents, représentent un groupement de formule -CnH2n-, dans laquelle n est un nombre entier allant de 0 à 20 et un ou plusieurs groupes méthylène dudit groupement CnH2i pouvant être remplacés par un ou plusieurs atomes d'oxygène, et - iii) W1 et W2 désignent un groupement divalent de formule générale R'I- X'1-R'2-X'2-R'3- dans laquelle R'1, R'2 et R'3, identiques ou différents, désignent un groupement divalent choisi parmi -0-, -COO-, -CONH-, -CO-, - S-, -C=C-, - CH=CH-, -N=N-, -N=N(0)-, et R'1, R'2, R'3 ou R'2-X'2 peut également être une liaison covalente simple, et X'l et X'2 sont des groupements, identiques ou différents, choisis parmi les groupements 1,4-phénylène, 1, 4-cyclohexylène, les groupements arylènes ou hétéroarylènes ayant un noyau aryle comprenant de 6 à 10 atomes éventuellement substitués par B'1 et/ou B'2 et/ou B'3, ledit hétéroarylène contenant de 1 à 3 hétéroatomes choisis parmi les atomes O, N et S, les groupements cycloalkylènes ayant de 3 à 10 atomes de carbones éventuellement substitués par B'1 et/ou B'2 et/ou B'3, -B'1, -B'2, et B'3, identiques ou différents, étant choisis parmi les groupes alkyle en C1-C20, alkoxy en C1-C20, alkylthio en C1-C20, alkyl(CI-C20)carbonyl, alkoxy (CI-C20)carbonyl, alkyl(CI-C20) thiocarbonyl, -OH, -F, -Cl, -Br, -I, -CN, -NO2, formyle, acétyle, et des groupements alkyle, alkoxy ou alkylthio ayant de 1 à 20 atomes de carbone, interrompus par un ou plusieurs atome(s) d'oxygène ou un ou plusieurs atome(s) de soufre ou un ou plusieurs groupe(s) ester, et Z désigne un groupement chiral divalent comprenant au moins 4 atomes de carbone, notamment de 4 à 20 atomes de carbone, et mieux de 4 à 10 atomes de carbone, (le groupement chiral divalent comprenant au moins un carbone asymétrique, notamment un ou deux carbones asymétriques, et en particulier deux carbones asymétriques) et en particulier un groupe chiral divalent issu du groupe des dianhydrohexites, hexoses, pentoses, les dérivés binaphthyle (groupements binaphtyle), les dérivés biphényle (groupements biphényle), les dérivés d'acides tartriques ou des glycols optiquement actifs. De préférence, le polymère à cristaux liquides est obtenu par polymérisation d'un 25 mélange de monomères comprenant: - a) au moins un premier monomère A de formule (I) Y1-A1-M1-A2-Y2 dans laquelle - i) Y1 et Y2, identiques ou différents, représentent un groupe acrylate ou méthacrylate, de préférence un groupe acrylate; - ii) Al et A2, identiques ou différents, représentent un groupement de formule -CnH2n-, dans laquelle n est un nombre entier allant de 1 à 20, de préférence allant de 2 à 6, et mieux égal à 4; - iii) M1 désigne un groupement de formule générale (l') 35 -R1-X1-R2-X2- R3-X3-R4-, dans laquelle RI et R4 désignent -0-, R2 et R3 désignent - COO- , et Xl,X2,X3 sont un groupement 1,4 phénylène, le groupe carbonyl - CO- respectivement de R2 et de R3 étant lié respectivement au groupement X1, X3, et - b) au moins un deuxième monomère B chiral de formule (Il) V1-W1-Z-W2-V2, dans laquelle - i) VI désigne un groupement acrylate ou méthacrylate, et de préférence un groupe acrylate, et V2 désigne un groupement alkyle en C1-C20, un alkoxy en C1-C20, un alkoxy(CI-C20)carbonyle, -OH, et de préférence désigne un groupement alkoxy en C1-C20, notamment en C1-C4, et en particulier un groupe- ment méthoxy; ii) W1 représente un groupement divalent de formule -X'1-CO- O-, W2 représente un groupement divalent de formule -O-CO-X'1-, dans lesquelles X'1 désigne un groupe 1,4-phénylène, et Z désigne un groupement chiral à deux liaisons, issu du groupement 10 dianhydrohexite, en particulier un radical divalent de formule: De préférence, le mélange de monomères comprend de 70 à 99 % en poids de monomère A et de 1 à 30 % en poids de monomère B, par rapport au poids total de monomère A et de monomère B, et mieux comprend de 90 à 95 % en poids de monomère A et de 5 à 10 % en poids de monomère B. De préférence, la concentration des groupes polymérisables présents dans le mélange de monomère A et de monomère B (groupes polymérisables Y1, Y2 du monomère A et groupes polymérisables V1, V2 du monomère B) va de 3,2 à 15 mmoles/g. Selon un mode particulier de réalisation de l'invention, le polymère à cristaux liquides est tel que le mélange de monomère A et de monomère B comprend des groupes polymérisables, dont au moins 90 % sont présents dans des monomères ayant au moins deux groupes polymérisables, en une concentration allant de 3,2 à 15 mmoleslg. En particulier, le polymère à cristaux liquide comprend essentiellement ou consiste 30 en un mélange des monomères A et B définis précédemment. Le polymère à cristaux liquide présente notamment un pas d'hélice supérieur à 450 nm, notamment allant de 455 nm à 5000 nm, en particulier allant de 455 nm à 1000 nm, voire allant de 455 nm à 650 nm. Le monomère A peut posséder un poids moléculaire moyen en poids allant de 150 à 800, et notamment allant de 460 à 625. Le monomère A peut être en particulier un dérivé de dibenzoate d'hydroquinone non substitué. Le monomère B peut avoir un poids moléculaire moyen en poids allant de 500 à 1000, et notamment allant de 500 à 700. Le polymère à cristaux liquides peut posséder un poids moléculaire moyen en 5 poids inférieur à 625. Le polymère à cristaux liquides défini précédemment peut être préparé suivant les procédés connus dans l'état de la technique, tels que ceux décrits dans les documents US 5362315, US 5807497, à partir du mélange de monomère décrit précé- demment. La polymérisation du mélange de monomères orienté peut, de manière déjà connue, se faire par exemple de façon radicalaire avec utilisation d'initiateurs thermiques du commerce, en utilisant des rayons d'électrons ou de la lumière UV en combinaison avec des photoinitiateurs du commerce, ou bien par des réactions d'addition ou de condensation. La réticulation des mélanges de monomères, dans l'état structurel chiral, se fait de préférence au moyen d'une polyréaction qui, selon le type des groupes polyméri- sables, polycondensables ou polyadditionnables, se déroule sous la forme d'une polymérisation radicalaire, ionique ou catalysée au métal, ou d'une réaction de polycondensation ou d'une réaction de polyaddition. L'initiation de la polymérisation radicalaire peut s'effectuer au moyen d'initiateurs correspondants ou par un rayonnement par UV, en utilisant des photoinitiateurs du commerce ou par un rayonnement à haute énergie, tel qu'un rayonnement d'électrons. Un avantage de la polymérisation thermique des radicaux ou de la polymérisation via un durcissement aux rayons d'électrons réside dans le fait qu'au mélange polymérisable peut également être ajouté un agent de protection contre la lumière, tel qu'un absorbeur d'UV (UVA) ou des capteurs de radicaux (HALS), pour stabiliser les pigments ou les films résultants face à la lumière UV, par exemple pour des applications extérieures, sans entraîner des pertes au niveau de la conversion de polymérisation, tel que ceci est le cas lors dudurcissement aux UV, du fait de l'effet d'écrantage du photoinitiateur par un UVA. Il n'y a ainsi aucune diminution de la densité de réticulation. Si le durcissement des films se fait de façon peroxydique ou par un rayonnement d'électrons, le mélange de monomères contient de préférence des agents de protection contre la lumière, du commerce, tels que des absorbeurs à UV ou des cap- teurs de radicaux, en une concentration globale de 0,5 à 5 % en poids. Outre les photostabilisateurs, les mélanges de monomères peuvent également contenir d'autres additifs usuels visant à inhiber l'oxydation, à inhiber la polyméri- sation, ou des additifs visant à améliorer les propriétés rhéologiques. De plus, les charges absorbantes, telles que les pigments ou la suie, ainsi que des colorants ou des pigments à fluorescence peuvent être contenus. Le film obtenu après la polymérisation est ensuite broyé en particules, notamment sous forme de plaquettes. De préférence, les particules de polymère à cristaux liquides ont une plus grande taille allant de 1 pm à 3 mm, et de préférence allant de 30 pm à 500 pm. Ces par-10 ticules sont avantageusement en forme de plaquettes. Les particules peuvent être séparées (triées) par un procédé à sélectivité de la taille de grains. De tels polymères et leurs particules sont décrits dans la demande EP-A1046692. Comme particules de polymère à cristaux liquides, on peut notamment utiliser celles connues sous le nom CTFA Polyacrylate-4 et vendus sous les dénominations HELICONE HC Sapphire , HELICONE HC Scarabeus , HELICONE HC Jade , HELICONE HC Maple , HELICONE HC XL Sapphire , HELICONE HC XL Scarabeus , HELICONE HC XL Jade , HELICONE HC XL Maple par la société WACKER. La matière colorante présente dans la composition peut être également choisie 25 parmi les agents de coloration photochromes. Un agent de coloration photochrome est un agent ayant la propriété de changer de couleur lorsqu'il est éclairé par de la lumière ultraviolette et de reprendre sa couleur initiale lorsqu'il n'est plus éclairé par cette lumière ou encore de passer d'un état non coloré à un état coloré et inversement. En particulier, cet agent pré-sente des couleurs différentes selon qu'il est éclairé par de la lumière naturelle ou de la lumière artificielle. Les agents photochromes utilisables dans l'invention sont en particulier ceux décrits dans les documents JP-A-09/165532, EP-A-709728, JP-A07/258580, JP-A-35 07/223816, EP-A-624553, JP-A-08/337422, JP-A-07/025617, EP-A-359909. Plus précisément, les agents coloration photochromes utilisables dans l'invention sont les spiro-oxazines et leurs dérivés comme les spiroindolino-naphto-oxazines, les spironaphtoxazines, le naphtopyrane et ses dérivés, les spiropyrannes, comme les indolinospirobenzopyrannes, les nitrobenzylpyridines, les spirolanes, les oxydes de titane ou de zinc dopé par du fer. A titre d'exemple, on peut citer les agents photochromes du type dérivés de naphtopyrane vendus par la société PPG sous les références Photosol 5-68 Photochromic Dye, Photosol 7-49 Photochromic Dye, Photosol 7-106 Photochromic Dye, Photosol 0265 Photochromic Dye, Photo- sol 0272 Photochromic Dye, ces agents présentant deux couleurs différentes selon qu'ils sont excités ou non par des U.V. On peut aussi utiliser des aluminosilicates dopés notamment par les groupements S, Se, SO42-, WO42-, ou OH ou encore par des ions métalliques notamment de Fe, Cr, Mn, Co, Ni, tels que ceux décrits dans la demande EP-A-847751. La matière colorante présente dans la composition peut être également choisie parmi les agents (ou substance) fluorescents. Les agents fluorescents sont bien connus de l'homme du métier. Ilss peuvent être des pigments ou des colorants. Par pigments, on entend des particules, minérales ou organiques, insolubles dans la composition. Par colorant, on entend des composés chimiques solubilisés dans la composition. Les colorants peuvent être hy- drosolubles ou liposolubles. Les substances fluorescentes sont par exemple décrites dans Luminescent materials (fluorescent daylight), Encyclopedia of Chemical Technology, Kirk-Othmer", vol 14, p. 546-569, 3ème édition, 1981, Wiley. Au sens de la présente invention, on entend par agent fluorescent une substance qui, sous l'effet de rayons ultraviolet et/ou de la lumière visible, réémet dans le visible la portion de lumière qu'elle a absorbé sous la même couleur que celle qu'elle reflète naturellement. La couleur réfléchie naturellement est ainsi renforcée par la couleur réémise et apparaît extrêmement brillante. Comme agent fluorescent, on peut utiliser des substances fluorescentes inorganiques comme celles décrites dans la demande JP05-117127 et en particulier les substances fluorescentes inorganiques à base d'oxyde de zinc. Comme agents fluorescent, on peut également utiliser des substances fluores- centes organiques comme les pigments fluorescents à la lumière du jour: ces pigments sont généralement fabriqués à partir de colorants fluorescents qui sont préalablement dissous dans une résine support afin d'obtenir une solution solide laquelle est ensuite broyée en une poudre de particules de résine présentant des propriétés fluorescentes. La préparation de tels pigments fluorescents est écrite dans EP 0 370 470, US 2, 851, 424, US 3, 711, 604, US 3, 856, 550 et US 2, 938, 878. Les pigments fluorescents convenant particulièrement bien à la présente invention peuvent ainsi être choisis parmi les résines colorées de polyamide et/ou de for- maldéhyde/benzoguanamine et/ou de melamine/formaldéhyde/sulfonamide, parmi les co-condensats aminotriazinelformaldéhyde/sulfonamide colorés et/ou parmi les paillettes polyester métallisées et/ou leurs mélanges. Ces pigments fluores- cents peuvent aussi se présenter sous la forme de dispersions aqueuses de pigments fluorescents. Comme pigments fluorescents convenant particulièrement bien à la présente in- vention, on peut citer le co-condensat aminotriazine/formaldehyde/sulfonamide fluorescent coloré en rose de taille moyenne des particules 3-4 microns vendu sous la dénomination commerciale Fiesta Astral Pink FEX-1 et le cocondensat aminotriazinelformaldehyde/sulfonamide fluorescent coloré en bleu de taille moyenne des particules 3-4,5 microns vendu sous la dénomination commer- ciale Fiesta Comet Blue FTX-60 par la société Swada ou encore la résine benzoguanaminelformaldéhyde recouverte de résine formaldéhydelurée et colorée en jaune vendue sous la dénomination commerciale FB-205 Yellow et la résine benzoguanaminelformaldéhyde recouverte de résine formaldéhydelurée et colorée en rouge vendue sous la dénomination commerciale FB-400 Orange Red par la société UK SEUNG CHEMICAL, la résine polyamide colorée en orange vendue sous la dénomination commerciale Flare 911 Orange 4 par la société Sterling Industrial Colors. Les agents fluorescents peuvent être aussi choisi parmi les azurants optiques, qui sont des substances fluorescentes organiques blanches. Les azurants optiques sont des composés bien connus de l'homme du métier. De tels composés sont décrits dans "Fluorescent Whitening Agent, Encyclopedia of 25 Chemical Technology, Kirk-Othmer", vol 11, p. 227-241, 4ème édition, 1994, Wiley. Leur utilisation en cosmétique à titre d'agents de blanchiment de la peau par voie optique, tire en particulier profit du fait qu'ils sont constitués de composés chimiques dotés de propriétés de fluorescence qui absorbent dans l'ultraviolet (absorp- tion maximale à une longueur d'onde inférieure à 400 nm) et réémettent de l'énergie par fluorescence pour une longueur d'onde comprise entre 380 et 830 nm. On peut plus particulièrement les définir comme des composés qui absorbent essentiellement dans l'UVA entre 300 et 390 nm et réémettent essentiellement entre 35 400 et 525 nm. Leur effet éclaircissant repose plus particulièrement sur une émission d'énergie comprise entre 400 et 480 nm, ce qui correspond à une émission dans le bleu du domaine visible, qui contribue, quand cette émission a lieu sur la peau, à l'éclaircir visuellement. Sont notamment connus à titre d'azurants optiques les dérivés du stilbène, en particulier les polystyrylstilbènes et les triazinstilbènes, les dérivés coumariniques, en particulier les hydroxycoumarines et les aminocoumarines, les dérivés oxazole, benzoxazole, imidazole, triazole, pyrazoline, les dérivés du pyrène, les dérivés de porphyrine et leurs mélanges. De tels composés sont largement commercialisés. Il s'agit notamment des dérivés suivants: - le dérivé stilbénique de naphto-triazole vendu sous la dénomination commerciale Tinopal GS , le di-styryl-4,4' biphényle sulfonate di- sodique (nom CTFA: disodium distyrylbiphenyl disulfonate) vendu sous la dénomination commerciale Tinopal CBS-X , le dérivé cationique d'aminocoumarine vendu sous la dénomination commerciale Tinopal SWN CONC. , le 4,4'-bis[(4,6-dianilino- 1,3,5-triazin-2yl)amino]stilbène-2,2'-disulfonate de sodium vendu sous la dénomination commerciale Tinopal SOP , l'acide 4,4'-bis-[(4-anilino6-bis(2-hydroxyéthyl)amino-1,3,5-triazin-2-yl)amino]stilbène-2,2'disulfonique vendu sous la dénomination commerciale Tinopal UNPA-GX , le 4,4'-bis-[anilino-6- morpholine-1,3,5-triazin-2-yl)amino]stilbène vendu sous la dénomination commerciale Tinopal AMS-GX , le 4,4'-bis-[(4-anilino-6-(2-hydroxyéthyl) méthyl amino-1,3,5-triazin-2-yl)amino]stilbène-2,2'- disodium sulfonate vendu sous la dénomination commerciale Tinopal 5BM-GX , tous par la société CIBA Spécialités Chi- miques; - le 2,5 thiophène di-yl bis(5 ter-butyl-1,3 benzoxazole) vendu sous la dénomination commerciale Uvitex OB par la société CIBA; - le dérivé anionique du di-aminostilbène en dispersion dans l'eau vendu sous la dénomination commerciale Leucophor BSB liquide par la société CLARIANT; 25 et - leurs mélanges. Les azurants optiques utilisables dans la présente invention peuvent aussi se présenter sous la forme de copolymères, par exemple d'acrylates et/ou de méthacry- lates, greffés par des groupements azurants optiques comme décrits dans la de-mande FR 99 10942. Conviennent tout particulièrement à l'invention le di-styryl-4,4' biphényle sulfonate di-sodique, le 4,4'-bis[(4,6-dianilino-1,3,5-triazin2-yl)amino]stilbène-2,2'- disulfonate de sodium, le 2,5 thiophène di-yl bis(5 ter-butyl-1,3 benzoxazole) et leurs mélanges. La matière colorante peut être présente dans la composition selon l'invention en une teneur allant de 1 % à 80 % en poids, par rapport au poids total de la compo- sition, de préférence allant de 1 % à 70 % en poids, de préférence allant de 1 % à 60 % en poids, préférentiellement allant de 5 % à 50 % en poids, plus préférentiellement allant de 5 % à 40 % en poids, et encore plus préférentiellement allant de 5 0/0 à 30 % en poids. La composition selon l'invention peut contenir une matière colorante additionnelle pulvérulente différente des matières colorantes décrites précédemment. La matière colorante additionnelle pulvérulente peut être choisie parmi les pig- ments et les nacres, différents des matières colorantes décrites précédemment. Par pigments, il faut comprendre des particules de toute forme, blanches ou colorées, minérales ou organiques, insolubles dans le milieu physiologique, destinées à colorer la composition. Par nacres, il faut comprendre des particules de toute forme irisées, notamment produites par certains mollusques dans leur coquille ou bien synthétisées. Les pigments peuvent être présents dans la composition, en un teneur allant de 0.5 % à 30 % en poids, par rapport au poids de la composition, de préférence al-15 tant de 0,5 % à 20 % en poids. Les pigments peuvent être blancs ou colorés, minéraux et/ou organiques. On peut citer, parmi les pigments minéraux, le dioxyde de titane, éventuellement traité en surface, les oxydes de zirconium ou de cérium, ainsi que les oxydes de zinc, de fer (noir, jaune ou rouge) ou de chrome, le violet de manganèse, le bleu outremer, l'hydrate de chrome et le bleu ferrique. Parmi les pigments organiques, on peut citer le noir de carbone, les pigments de type D & C, et les laques à base de carmin de cochenille, de baryum, strontium, 25 calcium, aluminium. Les nacres peuvent être présentes dans la composition en une teneur allant de 0,5 % à 50 % en poids, par rapport au poids total de la composition, de préférence allant de 0,5 % à 30 % en poids. Les pigments nacrés peuvent être choisis parmi les pigments nacrés blancs tels que le mica recouvert de titane, ou d'oxychlorure de bismuth, les pigments nacrés colorés tels que le mica titane recouvert avec des oxydes de fer, le mica titane recouvert avec notamment du bleu ferrique ou de l'oxyde de chrome, le mica titane recouvert avec un pigment organique du type précité ainsi que les pigments nacrés à base d'oxychlorure de bismuth. La composition selon l'invention peut comprendre des charges additionnelles différentes des particules solides ayant un indice de réfraction allant de 1,2 à 1,45 dé-40 crites précédemment. Par charges, il faut comprendre des particules de toute forme, incolores ou blanches, minérales ou de synthèse, insolubles dans le milieu de la composition quelle que soit la température à laquelle la composition est fabriquée. Les charges peuvent être minérales ou organiques de toute forme, plaquettaires, sphériques ou oblongues, quelle que soit la forme cristallographique ( par exemple feuillet, cubique, hexagonale, orthorombique, etc) . On peut citer le talc, le mica, la séricite, les particules de silice ayant indice de réfraction supérieur à 1,45, le kaolin, les poudres de polyamide (Nylon ), les poudres de poly-f3-alanine, les pou- dres de polyéthylène, la lauroyl-lysine, l'amidon, le nitrure de bore, les microsphères creuses polymériques telles que celles de chlorure de polyvinylidène/acrylonitrile comme l'Expancel (Nobel Industrie), les poudres de copolymères d'acide acrylique, les particules de polyméthacrylate de méthyle, les poudres de copolymère diméthacrylate d'éthylèneglycol et de méthacrylate de lauryle ven- due sous la dénomination POLYTRAP 6603 adsorber par la société RP Scherer, le carbonate de calcium précipité, le carbonate et l'hydro- carbonate de magnésium, l'hydroxyapatite, les microcapsules de céramique, les savons métalliques dérivés d'acides organiques carboxyliques ayant de 8 à 22 atomes de carbone, de préférence de 12 à 18 atomes de carbone, par exemple le stéarate de zinc, de magnésium ou de lithium, le laurate de zinc, le myristate de magnésium; et leurs mélanges. Les charges additionnelles sont de préférence choisies parmi le mica, le nitrure de bore, les particules de silice ayant indice de réfraction supérieur à 1,45, les pou- dres de polyamide (Nylon ), les poudres de polyéthylène, les poudres de copolymère diméthacrylate d'éthylèneglycol et de méthacrylate de lauryle, les particules de polyméthacrylate de méthyle, et leurs mélanges. Les charges additionnelles peuvent être présentes dans la composition en une te- neur telle que l'effet optique des matières colorantes particulières ne soit pas altéré. Notamment, les charges peuvent être présentes en une teneur allant de 0,5 0/0 à 50 % en poids, par rapport au poids total de la composition, de préférence allant de 0,5 % à 30 % en poids, et préférentiellement allant de 0,5 % à 20 % en poids. Avantageusement, la composition selon l'invention peut comprendre une teneur totale en poudres additionnelles distinctes des particules solides ayant un indice de réfraction allant de 1,2 à 1,45 (donc matière colorante + charges) allant de 20 à 80 % en poids, par rapport au poids total de la composition, de préférence allant de 30 % à 70 % en poids, préférentiellement allant de 35 % à 65 % en poids, et plus préférentiellement allant de 40 % à 60 % en poids. De préférence, les particules ayant un indice de réfraction allant de 1,2 à 1,45 et les autres particules additionnelles distinctes des particules solides ayant un indice de réfraction allant de 1,2 à 1,45 (donc matière colorante + charges) sont présentes dans la composition selon l'invention en des teneurs telles que le rapport pondéral particules d'organopolysiloxane réticulé/particules additionnelles va de 0,4/1 à 2, 5/1, de préférence va de 0,411 à 211, préférentiellement va de 0,411 à 1, 5/1, plus préférentiellement va de 0,411 à 1,3/1, et encore plus préférentiellement va de 0,6/1 à 1,3/1. La composition peut contenir d'autres ingrédients cosmétiques usuels pouvant être choisis notamment parmi les antioxydants, les parfums, les conservateurs, les neutralisants, les fibres, les tensioactifs, les cires, les filtres solaires, les vitamines, les hydratants, les composés autobronzants, les actifs antirides. Bien entendu l'homme du métier veillera à choisir ce ou ces éventuels composés complémentaires, et/ou leur quantité, de manière telle que les propriétés avanta- geuses de la composition selon l'invention ne soient pas, ou substantiellement pas, altérées par l'adjonction envisagée. La composition de maquillage selon l'invention peut se présenter sous diverses formes galéniques comme par exemple une poudre libre, une poudre compacte, une crème, une composition solide (par exemple de type coulé à chaud), un gel anhydre, un gel aqueux, un stick. La composition de maquillage est notamment une composition non rincée. En particulier, la composition selon l'invention peut être une composition pou- dreuse. On entend par composition poudreuse une composition comprenant une phase pulvérulente et ayant une texture pouvant être sous forme de poudre libre, de composition solide (poudre compacte ou poudre pressée), ou sous forme de composition pâteuse. La composition poudreuse n'est pas une composition liquide (au sens d'une composition qui s'écoule sous son propre poids à température am- biante (25 C) ). Avantageusement, la composition poudreuse selon l'invention est une composition solide. On entend par composition solide une composition qui ne s'écoule pas sous son propre poids à température ambiante (25 C) au bout d'une heure. Aussi, selon un mode de réalisation particulier de l'invention, l'invention a égale-ment pour objet une composition de maquillage poudreuse comprenant des parti-cules solides d'organopolysiloxane réticulé élastomère, de l'eau et une matière colorante choisie parmi les particules réfléchissantes différentes des particules réflé- chissantes comprenant un substrat de mica, les agents de coloration goniochromatiques, les agents de coloration photochromes, les agents fluorescents, et leurs mélanges. L'invention est illustrée plus en détails par les exemples décrits ciaprès. Exemple 1: On a préparé un fard à paupières ayant la composition suivante: (BY 29-119 de Dow Corning) 45 g soit 28,35 g MA - Paillettes de verre enrobées d'argent 20 g (Metashine ME 2040 PS de Nippon Sheet Glass) - Mica oxyde de titane (Flamenco Blue de Engelhard) 26,6 g - Mica-oxyde de titane-bleu ferrique 2,4 g (Colorona Dark Blue de Merck) - Glycérine 5 g Conservateur 1 g Après mélange des ingrédients, la composition est soit tamisée pour obtenir une poudre libre soit est conditionnée dans une coupelle par pressage pour obtenir un produit compact. Le produit après application sur la peau confère un maquillage présentant un aspect métallique argenté éclatant. Exemple 2: On a préparé un fard à joue ayant la composition suivante: (BY 29-119 de Dow Corning) 45 g soit 28,35 g MA - Pigment à structure multicouche interférentiel 20 g (Sicopearl fantastico rose de BASF) - Mica-oxyde de fer brun-oxyde de titane 29 g (Flamenco Satin Red 460M de Engelhard) Glycérine 5 g - Conservateur 1 g Après mélange des ingrédients, la composition est soit tamisée pour obtenir une poudre libre soit est conditionnée dans une coupelle par pressage pour obtenir un produit compact. Le produit après application sur la peau confère un maquillage présentant des reflets colorés intenses. Selon l'angle d'observation du maquillage, on perçoit nettement un changement de couleur allant du rose au doré. - Particules de polydiméthylsiloxane réticulé élastomère en dispersion aqueuse à 63 % de polymère réticulé 10 - Particules de polydiméthylsiloxane réticulé élastomère en dispersion 30 aqueuse à 63 % de polymère réticulé Exemple 3: On a préparé un fard à paupières ayant la composition suivante: 28 g Particules de polydiméthylsiloxane réticulé élastomère (DC9506 de chez Dow Corning) - Eau 17 g - Paillettes de verre enrobées d'argent 49 g (Metashine ME 2040 PS de Nippon Sheet Glass) - Glycérine 5 g Conservateur 1 g Après mélange des ingrédients, la composition est soit tamisée pour obtenir une poudre libre soit est conditionnée dans une coupelle par pressage pour obtenir un produit compact. Le produit après application sur la peau confère un maquillage présentant un aspect métallique argenté éclatant. Exemple 4: On a préparé un fard à paupières ayant la composition suivante: Particules de polydiméthylsiloxane réticulé élastomère (DC9506 de chez Dow Corning) 28 g - Eau 17g - Pigment interférentiel à structure multicouche (Sicopearl fantastico rose de BASF) 49 g - Glycérine 5 g - Conservateur 1 g Après mélange des ingrédients, la composition est soit tamisée pour obtenir une poudre libre soit est conditionnée dans une coupelle par pressage pour obtenir un produit compact. Le produit après application sur la peau confère un maquillage présentant des reflets colorés intenses. Selon l'angle d'observation du maquillage, on perçoit nettement un changement de couleur allant du rose au doré. Exemple 5: On a préparé un fond de teint ayant la composition suivante: 10 Particules de polydiméthylsiloxane réticulé élastomère en dispersion aqueuse à 63 % de polymère réticulé (BY 29-119 de Dow Corning) 50 g soit 31,5 g MA - Matière colorante photochrome (Photolight Pearl Red-80 de chez Nihon Kokken) 10g - Pigments (oxyde de fer, dioxyde de titane) 5g - Poudre de nylon (Orgasol 2002 extra D NAT COS d'ATOFINA) 20g - Glycérine 5g Propylène glycol 5g - Poudre de copolymère diméthacrylate d'éthylèneglycol et de 4 g méthacrylate de lauryle vendue sous la dénomination POLYTRAP 6603 adsorber par la société RP Scherer - Conservateur 1 g Après mélange des ingrédients, la composition est soit tamisée pour obtenir une poudre libre soit est conditionnée dans une coupelle par pressage pour obtenir un produit compact. Le produit après application sur la peau confère un maquillage dont la teinte change sous l'effet d'une excitation UV (par exemple sous une lampe UV). Exemple 6: On a préparé un fard à paupières ayant la composition suivante: Particules de polydiméthylsiloxane réticulé élastomère en dispersion aqueuse à 63 % de polymère réticulé (BY 29-119 de Dow Corning) 40 g soit 25,2 g MA - Glycérine 5g - Butylène glycol 5g - Pigments goniochromatiques cristaux liquides (Helicone HC Scarabeus de la société Wacker) 20 g Mica oxyde de titane (Flamenco Blue de Engelhard) 15 g - Pigments (oxyde de fer noir) 5 g - Poudre de nylon (Orgasol 2002 extra D NAT COS d'ATOFINA) 9 g - Conservateur 1 g Après mélange des ingrédients, la composition est soit tamisée pour obtenir une poudre libre soit est conditionnée dans une coupelle par pressage pour obtenir un produit compact. Le produit après application sur la peau confère un maquillage présentant des reflets colorés intenses. 30 35 Exemple 7: On a préparé une poudre de maquillage ayant la composition suivante: Particules de polydiméthylsiloxane réticulé élastomère en dispersion aqueuse à 63 % de polymère réticulé (BY 29-119 de Dow Corning) 45 g soit 28,35 g MA - Glycérine 5 g - Cyclopentadiméthylsiloxane 5 g - Plaquettes de borosilicate de calcium et de sodium enrobée de dioxyde de titane et de dioxyde d'étain (92,5/710,5) (REFLECKS VISIONS OF VIOLET G 530L Engelhard) 24 g - Mica oxyde de titane (Flamenco Blue de Engelhard) 15 g Pigments (oxyde de fer noir) 5 g - Conservateur 1 g Après mélange des ingrédients, la composition est soit tamisée pour obtenir une poudre libre soit est conditionnée dans une coupelle par pressage pour obtenir un produit compact. Le produit après application sur la peau confère un maquillage présentant des reflets colorés intenses. REVENDICATIONS 1. Composition de maquillage comprenant des particules solides d'un matériau ayant un indice de réfraction allant de 1,2 à 1,45, un liant liquide ayant un indice de réfraction allant de 1,2 à 1,6, et une matière colorante choisie parmi les particules réfléchissantes différentes des particules réfléchissantes comprenant un substrat de mica, les agents de coloration goniochromatiques, les agents de coloration photochromes, les agents fluorescents, et leurs mélanges. 2. Composition selon la revendication 1, caractérisée par le fait que l'indice de ré-fraction des dites particules solides va de 1,25 à 1,45, de préférence va de 1,3 à 1,45, préférentiellement va de 1,35 à 1,45, plus préférentiellement va de 1,38 à 1,45, et encore plus préférentiellement va de 1,40 à 1,45. 3. Composition selon l'une quelconque des revendications précédentes, caractérisée par le fait que les dites particules solides sont choisies parmi les particules d'organopolysiloxane réticulé élastomère, les particules de polytétrafluoroéthylène. 4. Composition selon l'une quelconque des revendications précédentes, caractéri- sée par le fait que les dites particules solides sont choisies parmi les particules d'organopolysiloxane réticulé élastomère. 5. Composition selon la revendication précédente, caractérisée par le fait que l'organopolysiloxane réticulé est choisi parmi ceux obtenus: - par réaction d'addition réticulation de diorganosiloxane contenant au moins un hydrogène lié au silicium et de diorganopolysiloxane ayant des groupements à in-saturation éthylénique liés au silicium; - par réaction de condensation réticulation déhydrogénation entre un diorganopolysiloxane à terminaisons hydroxyle et un diorganopolysiloxane contenant au moins un hydrogène lié au silicium; - par réaction de condensation réticulation d'un diorganopolysiloxane à terminai-sons hydroxyle et d'un organopolysilane hydrolysable; - par réticulation thermique d'organopolysiloxane; - par réticulation d'organopolysiloxane par radiations de haute énergie. 35 10. Composition selon la revendication 4 ou 5, caractérisée par le fait que l'organopolysiloxane réticulé est obtenu par réaction d'addition réticulation (A) de diorganopolysiloxane contenant au moins deux hydrogènes liés chacun à un silicium, et (B) de diorganopolysiloxane ayant au moins deux groupements à insaturation éthylénique liés au silicium, notamment en présence (C) de catalyseur platine. 11. Composition selon l'une quelconque des revendications 4 à 6, caractérisée par le fait que l'organopolysiloxane réticulé est obtenu par réaction de diméthylpolysi- loxane à terminaisons diméthylvinylsiloxy et de méthylhydrogénopolysiloxane à terminaisons triméthylsiloxy, en présence de catalyseur platine. 8. Composition selon l'une quelconque des revendications 4 à 7, caractérisée par le fait que l'organopolysiloxane réticulé est un élastomère non émulsionnant. 9. Composition selon l'une quelconque des revendications précédentes, caractérisée par le fait que les dites particules solides ayant un indice de réfraction allant de 1,2 à 1,45 sont présentes en une teneur allant de 5 % à 80 % en poids, par rapport au poids total de la composition, de préférence allant de 10 % à 70 % en poids, de préférence allant de 10 % à 60 % en poids, préférentiellement allant de 10 % à 50 % en poids, plus préférentiellement allant de 15 % à 50 % en poids, plus préférentiellement allant de 20 % à 45 % en poids, et encore plus préférentiellement allant de 20 % à 40 % en poids. 10. Composition selon l'une quelconque des revendications précédentes, caractérisée par le fait que le liant liquide a un indice de réfraction allant de 1,2 à 1,5, de préférence allant de 1,25 à 1,45, et préférentiellement allant de 1,3 à 1,45. 11. Composition selon l'une quelconque des revendications précédentes, caractérisée par le fait que le liant liquide est choisi parmi l'eau, les solvants organiques miscibles à l'eau, les huiles, et leurs mélanges. 12. Composition selon l'une quelconque des revendications précédentes, caracté- risée par le fait que le liant liquide est choisi parmi l'eau et les solvants organiques miscibles à l'eau, et leurs mélanges. 13. Composition selon la revendication 11 ou 12, caractérisée par le fait que les solvants organiques miscibles à l'eau sont choisis parmi les monoalcools ayant de 2 à 6 atomes de carbone; les polyols ayant de 2 à 20 atomes de carbones, de préférence ayant de 2 à 10 atomes de carbone, et préférentiellement ayant de 2 à 6 atomes de carbones; les éthers de glycol ayant de 3 à 16 atomes de carbone; et leurs mélanges. 14. Composition selon l'une quelconque des revendications 11 à 13, caractérisée par le fait que les solvants organiques miscibles à l'eau sont choisis parmi l'éthanol, l'isopropanol, la glycérine, le propylène glycol, le butylène glycol, le pentylène glycol, l'hexylène glycol, le dipropylène glycol, le diéthylène glycol, les alkyl(C1-C4)éther de mono, di- ou tripropylène glycol, les alkyl(C1-C4)éthers de mono, di- ou triéthylène glycol, et leurs mélanges. 15. Composition selon la revendication 11, caractérisée par le fait que les huiles sont choisies parmi les huiles hydrocarbonées, les huiles siliconées, les huiles fluorées, et leurs mélanges. 16. Composition selon la revendication 11 ou 12, caractérisée par le fait que les huiles sont choisies parmi les huiles volatiles. 17. Composition selon l'une quelconque des revendications précédentes, caractérisée par le fait que le liant liquide est présent en une teneur allant de 5 % à 60 % en poids, par rapport au poids total de la composition, de préférence allant de 5 % à 50 % en poids, de préférence allant de 5 % à 45 % en poids, préférentiellement allant de 10 % à 40 % en poids, et plus préférentiellement allant de 15 % à 35 % en poids. 18. Composition de maquillage poudreuse comprenant des particules solides d'organopolysiloxane élastomère, de l'eau et une matière colorante choisie parmi les particules réfléchissantes différentes des particules réfléchissantes comprenant un substrat de mica, les agents de coloration goniochromatiques, les agents de coloration photochromes, les agents fluorescents, et leurs mélanges. 19. Composition selon l'une quelconque des revendications précédentes, caractérisée par le fait que la matière colorante est choisie parmi les particules réfléchissantes différentes des particules réfléchissantes comprenant un substrat de mica. 20. Composition selon l'une quelconque des revendications précédentes, caractérisée par le fait que les particules réfléchissantes différentes des particules réfléchissantes comprenant un substrat de mica sont choisies parmi: - les particules à substrat naturel ou synthétique enrobé au moins partiellement par au moins une couche d'au moins un métal, - les particules à substrat synthétique, différent du mica, enrobé au moins partiellement par au moins une couche d'au moins un composé métallique et notamment d'un oxyde métallique, - les particules formées d'un empilement d'au moins deux couches de matériaux à indices de réfraction différents, l'une au moins de ces couches pouvant être un 35 polymère, et - les particules métalliques; - et leurs mélanges. 21. Composition selon l'une quelconque des revendications précédentes, caractérisée par le fait que les particules réfléchissantes sont choisies parmi les particules à substrat enrobé au moins partiellement par au moins une couche d'au moins un métal. 22. Composition selon la revendication précédente, caractérisée par le fait que le métal est choisi parmi Ag, Au, Cu, Al, Zn, Ni, Mo, Cr et leurs alliages. 23. Composition selon la revendication précédente, caractérisée par le fait que les particules réfléchissantes sont choisies parmi les particules à substrat synthétique, différent du mica, enrobé au moins partiellement par au moins une couche d'au moins un composé métallique et notamment d'un oxyde métallique. 24. Composition selon la revendication précédente, caractérisée par le fait que le composé métallique est choisi parmi les oxydes de titane, notamment TiO2, de fer, d'étain, notamment Fe2O3, de chrome, le sulfate de baryum et les composés MgF2, CeF3, ZnS, ZnSe, SiO2, AI2O3, MgO, Y2O3, SeO3, SiO, HfO2, ZrO2, CeO2, Nb2O5, Ta2O5 et MoS2 et leurs mélanges. 25. Composition selon la revendication précédente, caractérisée par le fait que le composé métallique est un oxyde de titane, un oxyde de fer ou un oxyde d'étain ou un de leurs mélanges. 26. Composition selon l'une quelconque des revendications 23 à 25, caractérisée par le fait que le substrat synthétique est choisi parmi les substrats monomatière, multi-matériaux, les substrats organiques, les substrats inorganiques, les verres, les céramiques, les oxydes métalliques, les alumines, les silices, les silicates, notamment les aluminosilicates et les borosilicates. 27. Composition selon la revendication précédente, caractérisée par le fait que le substrat synthétique est choisi parmi les verres. 28. Composition selon la revendication 19, caractérisée par le fait que les particules réfléchissantes sont choisies parmi les particules formées d'un empilement d'au moins deux couches de polymères à indices de réfraction différents. 29. Composition selon l'une quelconque des revendications précédentes, caractérisée par le fait que les particules réfléchissantes sont choisies parmi par des particules métalliques réfléchissantes. 30. Composition selon la revendication précédente, caractérisée par le fait que les particules métalliques réfléchissantes sont choisies parmi les particules de d'or, d'argent, d'aluminium, de cuivre. 31. Composition selon l'une quelconque des revendications précédentes, caractérisée par le fait qu'elle comprend des agents de coloration goniochromatiques. 32. Composition selon la revendication précédente, caractérisée par le fait que l'agent de coloration goniochromatique est à structure multicouches interférentiel-les. 33. Composition selon la revendication précédente, caractérisée par le fait que les agents de coloration goniochromatiques sont des pigments à structure multicouche interférentielle comportant au moins deux couches, chaque couche étant réalisée en au moins un matériau choisi dans le groupe constitué par les matériaux suivants: MgF2, CeF3, ZnS, ZnSe, Si, SiO2, Ge, Te, Fe2O3, Pt, Va, AI2O3, MgO, Y2O3, S2O3, SiO, HfO2, ZrO2, CeO2, Nb2O5, Ta2O5, TiO2, Ag, AI, Au, Cr, Cu, Rb, Ti, Ta, W, Zn, MoS2, cryolithe, alliages, polymères et leurs associations. 34. Composition selon l'une des revendications 32 ou 33, telle que les agants de coloration goniochromatiques sont des pigments à structure multicouche interfé- rentielle choisie dans le groupe constitué par les structures: AI/SiO2/AI/SiO2/AI; Cr/MgF2/AI/MgF2/Cr; MoS2/SiO2/Al/SiO2/MoS2; Fe2O3ISiO2/AI/ SiO2/Fe2O3; Fe2O3/SiO2IFe2O3/SiO2/Fe2O3; MoS2/SiO2/mica- oxyde/SiO2/MoS2; Fe2O3/SiO2/mica-oxyde/SiO2/Fe2O3 et leurs associations. 35. Composition selon la revendication 31, caractérisée par le fait que l'agent de coloration goniochromatique est un agent de coloration à cristaux liquides. 36. Composition selon la revendication précédente, caractérisée par le fait que l'agent de coloration goniochromatique à cristaux liquides est obtenu par polymé-25 risation d'un mélange de monomères comprenant: - a) au moins un premier monomère A de formule (I) Y1-A1-M1-A2-Y2 dans laquelle -i) Y1 et Y2, identiques ou différents, représentent un groupe acrylate ou méthacrylate, de préférence un groupe acrylate; - ii) Al et A2, identiques ou différents, représentent un groupement de formule -CnH2n-, dans laquelle n est un nombre entier allant de 1 à 20, notamment allant de 2 à 6, et en particulier égal à 4; iii) M1 désigne un groupement de formule générale (I') 35 -R1-X1-R2-X2-R3-X3-R4-, dans laquelle RI et R4 désignent -0-, R2 et R3 désignent -COO-, et X1,X2,X3 sont un groupement 1,4 phénylène, le groupe carbonyle - CO- respectivement de R2 et de R3 étant lié respectivement au groupement XI, X3 et - b) au moins un deuxième monomère B chiral de formule (II) V1-W1-Z-W2-V2, dans laquelle - i) VI désigne un groupement acrylate ou méthacrylate, et notamment un groupe acrylate, et V2 désigne un groupement alkyle en C1-C20, un alkoxy en C1-C20, un alkoxy(CI-C20)carbonyle, -OH, et de préférence désigne un groupement alkoxy en C1-C20, notamment en C1-C4, et en particulier un groupement méthoxy; ii) W1 représente un groupement divalent de formule X'1-CO-O-, W2 représente un groupement divalent de formule -O-CO-X'1-, dans lesquelles X'1 désigne un groupe 1,4-phénylène, et Z désigne un groupement chiral à deux liaisons, issu du groupement dianhydrohexite, en particulier un radical divalent de formule: 37. Composition selon la revendication précédente, caractérisée par le fait que l'agent de coloration à cristaux liquides est obtenu à partir d'un mélange de monomères comprenant de 70 à 99 % en poids de monomère A et de 1 à 30 % en poids de monomère B, par rapport au poids total de monomère A et de monomère B, et notamment comprenant de 90 à 95 % en poids de monomère A et de 5 à 10 % en poids de monomère B. 38. Composition selon l'une quelconque des revendications précédentes, caracté-20 risée par le fait qu'elle comprend un agent de coloration photochrome. 39. Composition selon l'une quelconque des revendications précédentes, caractérisée par le fait que l'agent de coloration photochrome est choisi parmi les spirooxazines et leurs dérivés, les spironaphtoxazines, le naphtopyrane et ses dérivés, les spiropyrannes, les nitrobenzylpyridines, les spirolanes, les oxydes de titane ou de zinc dopé par du fer, les aluminosilicates dopés par des ions métalliques ou par un groupement choisi parmi Se, S, OH, SO42-, WO42-. 40. Composition selon l'une quelconque des revendications précédentes, caracté-30 risée par le fait qu'elle comprend un agent fluorescent. 41. Composition selon la revendication précédente, caractérisée par le fait que l'agent fluorescent est choisi parmi les pigments fluorescents organiques. 42. Composition selon la revendication précédente, caractérisée par le fait que lesdits pigments fluorescents sont choisis parmi les résines colorées de polyamide et/ou de formaldéhyde/benzoguanamine et/ou de melamine/formaldéhyde/sulfonamide, parmi les co-condensats aminotriazine/formaldéhyde/sulfonamide colorés et/ou parmi les paillettes polyester métalli- sées et/ou leurs mélanges. 43. Composition selon la revendication 40, caractérisée par le fait que l'agent fluorescent est choisi parmi les azurants optiques. 44. Composition cosmétique selon la revendication précédente, caractérisée par le fait que l'azurant optique est choisi parmi les dérivés du stilbène, les dérivés coumariniques, les dérivés oxazole, benzoxazole, imidazole, triazole, pyrazolines, les dérivés du pyrène, les dérivés de porphyrine et leurs mélanges. 45. Composition selon la revendication 43 ou 44 caractérisée par le fait que l'azurant optique est choisi parmi: - le dérivé stilbénique de naphto-triazole, le di-styryl-4,4' biphényle sulfonate di-sodique (nom CTFA: disodium distyrylbiphenyl disulfonate), le 4,4'-bis[(4,6-dianilino-1,3,5-triazin-2-yl)amino]stilbène-2,2'disulfonate de sodium, l'acide 4,4'bis-[(4-anilino-6-bis(2-hydroxyéthyl)amino-1,3,5-triazin-2-yl)amino] stilbène-2,2'- disulfonique, le 4,4'-bis-[anilino-6-morpholine-1,3,5-triazin-2-yl)amino] stilbène, le 4,4'-bis-[(4-anilino-6-(2-hydroxyéthyl)méthyl amino-1,3,5-triazin-2yl)amino]stilbène-2,2'- disodium sulfonate, - le 2,5 thiophène di-yl bis(5 ter-butyl-1,3 benzoxazole), - un dérivé anionique du di-aminostilbène en dispersion dans l'eau, et - leurs mélanges. 46. Composition selon l'une quelconque des revendications 43 à 45, caractérisée en ce que l'azurant optique est choisi parmi le di-styryl-4, 4' biphényle sulfonate di- sodique, le 4,4'-bis[4,6-diamilino-1,3,5-triazin-2-yl)amino]stilbène-2,2'- disulfonate de sodium, le 2,5 thiophène di-yi bis(5 ter-butyl-1,3 benzoxazole), et leurs mélanges. 47. Composition selon l'une quelconque des revendications précédentes, caracté- risée par le fait que ladite matière colorante principale est présente en une teneur allant de 1 % à 80 % en poids, par rapport au poids total de la composition, de préférence allant de 1 % à 70 % en poids, de préférence allant de 1 % à 60 % en poids, préférentiellement allant de 5 % à 50 % en poids, plus préférentiellement allant de 5 % à 40 % en poids, et encore plus préférentiellement allant de 5 % à 30 % en poids. 48. Composition selon l'une quelconque des revendications précédentes, caractérisée par le fait qu'elle comprend une matière colorante additionnelle pulvérulente différente des matières colorantes décrites selon les revendications précédentes. 49. Composition selon la revendication précédente, caractérisée par le fait que la matière colorante additionnelle pulvérulente est choisie parmi les pigments et les nacres, différents des matières colorantes décrites selon les revendications précédentes. 50. Composition selon la revendication précédente, caractérisée par le fait que les pigments sont choisis parmi le dioxyde de titane, les oxydes de zirconium, les oxydes de cérium, les oxydes de zinc, les oxydes de fer, les oxydes de chrome, le violet de manganèse, le bleu outremer, l'hydrate de chrome, le bleu ferrique. 51. Composition selon l'une quelconque des revendications 49 et 50, caractérisée par le fait que les pigments sont présents en un teneur allant de 0.5 % à 30 % en poids, par rapport au poids de la composition, de préférence allant de 0,5 % à 20 % en poids. 52. Composition selon la revendication 49, caractérisée par le fait que les nacres sont choisies parmi le mica recouvert de titane, le mica recouvert d'oxychlorure de bismuth, le mica titane recouvert avec des oxydes de fer, le mica titane recouvert avec du bleu ferrique, le mica titane recouvert avec de l'oxyde de chrome, le mica titane recouvert avec un pigment organique, les pigments nacrés à base d'oxychlorure de bismuth. 53. Composition selon l'une quelconque des revendications 49 et 52, caractérisée par le fait que les nacres sont présentes en une teneur allant de 0,5 % à 50 % en poids, par rapport au poids total de la composition, de préférence allant de 0,5 % à 30 % en poids. 54. Composition selon l'une quelconque des revendications précédentes, caractérisée par le fait qu'elle comprend une charge additionnelle différente des particules solides ayant un indice de réfraction allant de 1,2 à 1,45. 55. Composition selon la revendication précédente, caractérisée par le fait que la charge additionnelle est choisie parmi le mica, le nitrure de bore, les particules de silice ayant indice de réfraction supérieur à 1, 45, les poudres de polyamide, les poudres de polyéthylène, les poudres de copolymère diméthacrylate d'éthylène-glycol et de méthacrylate de lauryle, les particules de polyméthacrylate de mé- thyle, et leurs mélanges. 56. Composition selon la revendication 54 ou 55, caractérisée par le fait que la charge additionnelle est présente en une teneur allant de 0,5 % à 50 % en poids, par rapport au poids total de la composition, de préférence allant de 0,5 % à 30 % en poids, et préférentiellement allant de 0,5 % à 20 % en poids. 57. Composition selon l'une quelconque des revendications précédentes, caractérisée par le fait qu'elle comprend une teneur totale en poudres additionnelles dis- tinctes des particules solides ayant un indice de réfraction allant de 1, 2 à 1,45 allant de 20 % à 80 % en poids, par rapport au poids total de la composition, de préférence allant de 30 % à 70 % en poids, préférentiellement allant de 35 % à 65 % en poids, et plus préférentiellement allant de 40 % à 60 % en poids. 58. Composition selon l'une quelconque des revendications précédentes, caractérisée par le fait que les particules ayant un indice de réfraction allant de 1,2 à 1,45 et les autres particules additionnelles distinctes des particules solides ayant un indice de réfraction allant de 1,2 à 1,45 sont présentes en des teneurs telles que le rapport pondéral particules d'organopolysiloxane réticulé/particules additionnelles va de 0,4/1 à 2, 5/1, de préférence va de 0,4/1 à 2/1, préférentiellement va de 0,411 à 1, 5/1, plus préférentiellement va de 0,4/1 à 1,3/1, et encore plus préférentielle-ment va de 0,6/1 à 1,3/1. 59. Composition selon l'une quelconque des revendications précédentes, caractérisée par le fait qu'elle comprend un ingrédient cosmétique choisi parmi les antioxydants, les parfums, les conservateurs, les fibres, les neutralisants, les tensioactifs, les cires, les filtres solaires, les vitamines, les hydratants, les composés auto-bronzants, les actifs antirides. 60. Composition selon l'une quelconque des revendications précédentes, caractérisée par le fait que la composition est sous la forme d'une poudre libre, d'une poudre compacte, d'un poudre pressée, d'une composition pâteuse. 61. Composition selon l'une quelconque des revendications précédentes, caractérisée par le fait que la composition est une composition solide. 62. Composition selon l'une quelconque des revendications précédentes, caractérisée par le fait que la composition est sous la forme d'un fond de teint, d'un fard à paupières, d'un fard à joue, d'un produit anticernes, d'un produit de maquillage du corps, d'un produit de maquillage des lèvres. 63. Procédé de maquillage de la peau ou des lèvres comprenant l'application sur la peau ou les lèvres d'une composition selon l'une quelconque des revendications 35 précédentes.